(57)【要約】【課題】  鉛フリー半田による高温実装にも耐える高耐熱性と高難燃性とを有しつつ、曲げ加工や切断に耐え得る可撓性を有するコーティング用組成物を提供する。【解決手段】アルコキシシラン化合物の部分加水分解物と有機溶剤とを含む第一液と、アルコキシチタンと有機溶剤とを含む第二液とを混合し硬化させる二液型のコーティング用組成物において、前記第一液または前記第二液の少なくともいずれか一方にエチルセルロースを含むコーティング用組成物とする。【選択図】  図１
2008142794.tif 000002
【特許請求の範囲】
【請求項１】
アルコキシシラン化合物の部分加水分解物と有機溶剤とを含む第一液と、アルコキシチタンと有機溶剤とを含む第二液とを混合し硬化させる二液型のコーテイング用組成物において、前記第一液または前記第二液の少なくともいずれか一方にエチルセルロースを含むことを特徴とするコーテイング用組成物。
【請求項２】
前記アルコキシシラン化合物の部分加水分解物１００重量部に対して、前記エチルセルロースを１．９重量部〜７．５重量部の範囲において含むとともに、前記アルコキシチタン中のチタン元素（Ａ）と前記アルコキシシラン化合物の部分加水分解物中に残留しているアルコキシ基（Ｂ）の割合（Ａ）／（Ｂ）が６／１０００〜２０／１０００の範囲であることを特徴とする請求項１に記載のコーテイング用組成物。
【請求項３】
前記第一液または前記第二液の少なくともいずれか一方に、表面疎水化処理をしたフュームドシリカ粉末を含むことを特徴とする請求項１または２に記載のコーテイング用組成物。
【請求項４】
前記第一液または前記第二液の少なくともいずれか一方に、ゼオライト粉末、カオリン粉末、アルミナ粉末及びカップリング剤処理水酸化アルミニウム粉末の少なくとも１つを含むことを特徴とする請求項１〜３のいずれかに記載のコーテイング用組成物。
【請求項５】
前記第一液または前記第二液の少なくともいずれか一方に、さらに黒鉛粉末を含むことを特徴とする請求項４に記載のコーテイング用組成物。
【請求項６】
請求項１〜５のいずれか１項に記載のコーテイング用組成物が塗布、硬化されたことを特徴とする硬化物。
【請求項７】
請求項１〜請求項４のいずれか１項に記載のコーティング用組成物による電気絶縁性を有する硬化被膜であることを特徴とする電気絶縁用コーテイング膜。
【請求項８】
請求項３〜５のいずれか１項に記載のコーテイング用組成物を、塗布形成して硬化させたことを特徴とする放熱用コーテイング膜。
【請求項９】
請求項１〜請求項４のいずれか１項に記載のコーテイング用組成物によるソルダーレジスト塗料の硬化被膜を備えることを特徴とするフレキシブルプリント配線板。
【発明の詳細な説明】
【技術分野】
【０００１】
本発明は、ハンダ耐熱等の耐熱性に優れるとともに、可撓性に優れた硬化被膜を形成することのできるコーティング用組成物、硬化物、電気絶縁用コーティング膜、放熱用コーティング膜、およびフレキシブルプリント配線板に関する。
【背景技術】
【０００２】
近年、鉛による環境への影響を考慮した鉛フリー半田が普及してきており、これら鉛フリー半田は、従来の鉛を含有する半田に比較して、高い半田付け温度が要求されるので、半田付けにより電子デバイスが搭載されるプリント配線板表面に形成されるソルダーレジスト被膜等も、より高い耐熱性が要求されるようになってきており、これら鉛フリー半田による半田付け温度において良好な耐熱性を有するソルダーレジスト塗料が提案されている。（例えば、特許文献１参照）。【０００３】
【特許文献１】国際公開第ＷＯ２００６／０３８２６２号パンフレット
【発明の開示】
【発明が解決しようとする課題】
【０００４】
上記した特許文献１のソルダーレジスト塗料は、鉛フリー半田の使用温度においても良好な耐熱性を有するものの、得られる被膜が比較的硬く、プリント配線板の切断時等に被膜が剥離してしまう場合があるという問題があるとともに、プリント配線板を曲げ加工するような用途には使用できないという問題があった。【０００５】
本発明は、このような問題点に着目してなされたもので、高い耐熱性を持ちながら曲げ加工や切断に耐え得る可撓性を有するコーティング用組成物、硬化物、電気絶縁用コーティング膜、放熱用コーティング膜、およびフレキシブルプリント配線板を提供することを目的とする。
【課題を解決するための手段】
【０００６】
上記課題を解決するために、本発明の請求項１に記載のコーティング用組成物は、
アルコキシシラン化合物の部分加水分解物と有機溶剤とを含む第一液と、アルコキシチタンと有機溶剤とを含む第二液とを混合し硬化させる二液型のコーテイング用組成物において、前記第一液または前記第二液の少なくともいずれか一方にエチルセルロースを含むことを特徴としている。
この特徴によれば、コーティング用組成物により形成される被膜中に、エチルセルロースが含まれることにより、良好な可撓性を被膜に付与でき、よって、曲げ加工や切断に耐え得る可撓性を有する被膜を形成することができる。【０００７】
本発明の請求項２に記載のコーティング用組成物は、請求項１に記載のコーティング用組成物であって、
前記アルコキシシラン化合物の部分加水分解物１００重量部に対して、前記エチルセルロースを１．９重量部〜７．５重量部の範囲において含むとともに、前記アルコキシチタン中のチタン元素（Ａ）と前記アルコキシシラン化合物の部分加水分解物中に残留しているアルコキシ基（Ｂ）の割合（Ａ）／（Ｂ）が６／１０００〜２０／１０００の範囲であることを特徴としている。
この特徴によれば、コーティング対象の基材が、非可撓性基材であっても可撓性基材であっても、良好な被膜を形成することができる。【０００８】
本発明の請求項３に記載のコーティング用組成物は、請求項１または２に記載のコーティング用組成物であって、
前記第一液または前記第二液の少なくともいずれか一方に、表面疎水化処理をしたフュームドシリカ粉末を含むことを特徴としている。
この特徴によれば、表面疎水化処理をすることでフュームドシリカ粉末の分散性を向上できるとともに、コーティング用組成物の粘度やチキソトロピー特性を、得られる被膜の硬度等の特性を低下させることなく、適宜に調整することができるばかりか、得られる被膜の放熱特性を向上できる。【０００９】
本発明の請求項４に記載のコーティング用組成物は、請求項１〜３のいずれかに記載のコーテイング用組成物であって、
前記第一液または前記第二液の少なくともいずれか一方に、ゼオライト粉末、カオリン粉末、アルミナ粉末及びカップリング剤処理水酸化アルミニウム粉末の少なくとも１つを含むことを特徴としている。
この特徴によれば、得られる被膜の放熱性を著しく向上できる。【００１０】
本発明の請求項５に記載のコーティング用組成物は、請求項４に記載のコーティング用組成物であって、
前記第一液または前記第二液の少なくともいずれか一方に、さらに黒鉛粉末を含むことを特徴としている。
この特徴によれば、得られる被膜の放熱性をさらに向上できる。【００１１】
本発明の請求項６に記載の硬化物は、
請求項１〜５のいずれか１項に記載のコーテイング用組成物が塗布、硬化されたことを特徴としている。
この特徴によれば、良好な耐熱性に加えて、曲げ加工や切断に耐え得る可撓性を有する被膜から成る硬化物を得ることができる。【００１２】
本発明の請求項７に記載の電気絶縁用コーティング膜は、
請求項１〜請求項４のいずれか１項に記載のコーティング用組成物による電気絶縁性を有する硬化被膜であることを特徴としている。
この特徴によれば、高い電気絶縁性と良好な耐熱性に加えて、曲げ加工や切断に耐え得る可撓性を有する電気絶縁用被膜を得ることができる。【００１３】
本発明の請求項８に記載の放熱用コーティング膜は、
請求項３〜５のいずれか１項に記載のコーテイング用組成物を、塗布形成して硬化させたことを特徴としている。
この特徴によれば、良好な耐熱性とともに、曲げ加工や切断に耐え得る可撓性を有し、更に放熱性を有する放熱用コーティング膜を得ることができる。【００１４】
本発明の請求項９に記載のフレキシブルプリント配線板は、
請求項１〜請求項４のいずれか１項に記載のコーテイング用組成物によるソルダーレジスト塗料の硬化被膜を備えることを特徴としている。
この特徴によれば、良好な耐熱性に加えて、曲げ加工や切断に耐え得る可撓性を有するソルダーレジスト硬化被膜を備えるフレキシブルプリント配線板を得ることができる。【００１５】
尚、本発明のコーティング用組成物をソルダーレジスト塗料に使用すると、これらの硬化物、被膜は、耐熱性が高く、プリント配線板に種々の電子部品が実装される時に使用される半田の鉛フリー化に伴う実装温度の高温化に十分耐える高耐熱性を示し、実用上大きな利点がある。また、実質的に、アンチモンフリー、ハロゲンフリー、リンフリーであるので、従来の組成物に比較して、廃棄物の焼却によって人体や自然環境に悪影響を与えることなく、プリント配線板廃棄に伴う負担を低減できる。しかも、曲げ加工やコーティング膜の切断に耐え得る可撓性を有するので、フレキシブルプリント配線板用ソルダーレジストに好適に使用できる。【００１６】
また本発明のコーティング用組成物は、優れた輻射による放熱性を有するので発熱の大きなロジック系集積回路、ダイオード、トランジスタそれに駆動系集積回路の冷却の為の放熱膜としても十分な実用性を備えており、更には、半導体基板の状態で放熱膜を形成して、その後ダイシングソーなどで半導体装置に切り出す製造方法には、その実用上の利用価値は特に大きい物である。
【図面の簡単な説明】
【００１７】
【図１】本発明の製造方法を示すフロー図である。
【発明を実施するための最良の形態】
【００１８】
本発明のコーティング用組成物は、主に、アルコキシシラン化合物の部分加水分解物と有機溶剤とを含む第一液と、アルコキシチタンと有機溶剤とを含む第二液と、最終的に、これら第一液と第二液の混合液中に存在するように、これら第一液または第二液の少なくともいずれか一方に配合されるエチルセルロースとから構成されている。【００１９】
つまり、エチルセルロースは、最終的に第一液と第二液の混合液中に存在すれば良いので、第一液のみに添加しても良いし、第二液のみに添加しても良いし、第一液と第二液の両者に添加しても良い。【００２０】
まず、本発明の第一液に含まれるアルコキシシラン化合物の部分加水分解物について説明すると、本発明に使用されるアルコキシシラン化合物は、一般化学式１で表せるアルコキシシラン化合物を部分的に加水分解、縮合して得られるオリゴマーである。化学式１におけるＲ１としては、メチル基、エチル基、プロピル基、イソプロピル基、アミノエチル基、グリシジルプロピル基（化学式２参照）等を例示することができる。また、Ｒ２はメチル基とエチル基である。ここで、ｎは０〜３の整数である。【００２１】
【化１】
2008142794.tif 000003
【００２２】
【化２】
2008142794.tif 000004
【００２３】
これらアルコキシシラン化合物として、上記化学式１で表される物質の中から、少なくとも一種を適宜選択して使用する。通常二種ないし三種の化合物を混合使用する。そして、図１に示すように、これらのアルコキシシラン化合物を酸触媒やアルカリ触媒と純水の存在下で、アルコキシシランを完全に加水分解するに要する水の量（計算値）よりも少ない量の水と混合して、反応させることにより部分加水分解物を得ることができる。【００２４】
この水の量は、アルコキシシランを完全に加水分解するに要する水の量（計算値）の１０％未満になると分子量が小さくなり塗工性能が低下することや架橋剤として添加しているアルコキシチタンによる架橋硬化時に揮発分が多くなってしまうことから好ましくないとともに、添加する水の量が６０％を越すと反応中にゲル化しやすくなり、安定して部分加水分解物を得られない場合があるので、アルコキシシラン化合物中のアルコキシ基を完全に加水分解する水の量（計算値）の１０〜６０％とすれば良い。【００２５】
また、反応触媒としては、酸系として塩酸、硫酸、リン酸、トリフルオロメタンスルホン酸、酢酸などを使用できる。アルカリ系として苛性ソーダ、苛性カリなどを使用できる。被膜を鉄や銅などの金属上に形成する場合は腐食の点からリン酸や酢酸が好ましい。【００２６】
反応触媒がリン酸の場合は、反応終了後炭酸カルシウムやアンモニアガスで中和することが好ましい。【００２７】
このようにして得られる部分加水分解物中にトリアルコキシシランやテトラアルコキシシランが存在すると、塗料の硬化によって得られる被膜は、３次元構造を有するものとなる。【００２８】
尚、部分加水分解の反応は、環流反応で行う。環流状態になる温度より低い温度で反応しても良い。【００２９】
部分加水分解により発生するメタノール及び／又はエタノールの一部あるいは全てを脱溶剤する。脱溶剤は、減圧下で行う。脱溶剤の量は、使用するアルコキシシラン化合物の種類やそれらの種類の混合割合から決する部分加水分解の程度、更に後添加する有機溶剤の種類や量、それに添加するエチルセルロース等の配合物の添加量により変わるので、最終のコーティング用組成物の指触乾燥の時間等で決定すれば良い。【００３０】
このようにして得られるアルコキシシラン化合物の部分加水分解物は、有機溶剤を添加して使用する。この有機溶剤は、最終的には、第一液と第二液とが混合されるので、第二液の有機溶剤と同一であっても良く、メタノール、エタノール以外でかつ沸点が２００℃以下の下記溶剤を使用することができる。【００３１】
具体的には、イソプロピルアルコール、１−ブタノール、２−ブタノール、ジアセトンアルコール、酢酸ブチル、酪酸ブチル、プロピレングルコールモノメチルエーテル、ジアセトンアルコール、乳酸ブチル、ジプロピレングリコールメチルエーテル、ジプロピレングリコールｎ−プロピルエーテル、プロピレングリコールｎ−ブチルエーテル、ジプロピレングリコールジメチルエーテル、プロピレングリコールジアセテート、エチレングリコールモノブチルエーテル、エチレングリコールモノブチルエーテルアセテート、３−メトキシブタノール、３−メトキシブチルアセテート等の溶剤である。しかしメタノール、エタノール以外の溶剤であればこれらの溶剤に限定されるものでないし、また、溶剤は１種類又は２種類以上を混合使用することもできる。【００３２】
そして、これら第一液と第二液に使用する有機溶剤の配合比率は、特に限定されるものでないが、得られるコーティング用組成物の液全量に対し、有機溶剤の配合量が３０重量％以下になると、第一液と第二液とを混合したコーティング用組成物の硬化時間が短くなり、迅速に使用することが要求されるので、取り扱いが難しく、使用上好ましくない。また有機溶剤の配合量が非常に多い、例えば、コーティング用組成物の液全量に対して５５重量％以上になると、塗工により得られる被膜が薄くなり、安定した被膜の形成が困難になる。【００３３】
次に、本発明の第二液に含まれるアルコキシチタンについて説明すると、アルコキシチタンは、化学式３で表されるものである。式中のＲとしては、メチル基、エチル基、プロピル基、ブチル基等を例示することができる。反応速度から、Ｒとして、プロピル基、ブチル基のものが好適に使用できる。【００３４】
【化３】
2008142794.tif 000005
【００３５】
アルコキシチタンは有機溶剤で希釈して使用する。即ち、第二液は、少なくとも、アルコキシチタンと有機溶剤とを混合した状態で使用する。これは、第一液との混合を均一に行うためにも、また、エチルセルロース等の配合物等を均一に混合するためにも好ましい。アルコキシチタンの有機溶剤としては、アルコキシチタンを安定に保持し得るものであればよく、上述した第一液の有機溶剤と同じ溶剤を使用できる。【００３６】
このアルコキシチタンの使用量は、アルコキシシラン化合物の部分加水分解物１００重量部に対して、５重量部から３０重量部使用することにより、良好な被膜性能を得ることができる。５重量部未満では、被膜の鉛筆硬度等が低くなり実用に耐えないものとなり、３０重量部を超えると例えば、２６０℃の半田槽でのフロート試験で被膜にクラック等が入りやすくなり実用に耐えないものとなる。ここでの使用量はあくまでも、有機溶剤を含まない、特定のアルコキシシラン化合物の部分加水分解物、アルコキシチタンをベースにおいている。アルコキシチタンの実際の添加量は、使用するアルコキシチタン化合物の種類（例えば、チタンテトラブトキシドであるかチタンテトラプロポキシドであるか等）、特定のアルコキシシラン化合物の種類とその使用量（特に、トリアルコキシシランの使用量）によって異なる。アルコキシシランのうち、トリアルコキシシランの使用量が多いと、アルコキシチタンの添加量は、少なくてよい。また、チタンテトラブトキシドはその分子量が大きいので、添加量はチタンテトラプロポキシドよりは多めに添加することになる。【００３７】
より好ましくは、アルコキシチタンの添加量は、後述する実施例１に基づく表４−３の結果からも判るように、アルコキシチタン中のチタン元素（Ａ）とアルコキシシラン化合物の部分加水分解物中に残留しているアルコキシ基（Ｂ）の割合（Ａ）／（Ｂ）が、６／１０００未満となると、網目構造の硬化物、被膜の形成が困難となってしまう一方、２０／１０００以上となると、コーティング用組成物の硬化速度が速すぎたり、形成した硬化物や被膜の性能が十分でなく、例えば、可撓性が低下してしまうことから、これら６／１０００〜２０／１０００の範囲とすれば良い。【００３８】
アルコキシシラン化合物の部分加水分解物を含む第一液と、アルコキシチタンを含む第二液とを混合すると、直ちに反応を開始し硬化を始めるので、コーティング用組成物（塗料）は使用直前によく混合した上で使用するのがよい。そして、第一液と第二液とは混合した後は、使い切り、長時間混合した状態で放置しないことが奨められる。また、第一液と第二液とを混合した後は、高温度に曝すことなく、できるだけ低温度に保持するのがよい。【００３９】
第一液と第二液とを混合すると、アルコキシシラン化合物の部分加水分解物とアルコキシチタンとが反応し、硬化する。これは、アルコキシシラン化合物の部分加水分解物とアルコキシチタンとが反応する際に、脱アルコールして、Ｓｉ−Ｏ−Ｔｉ結合ないしＳｉ−Ｏ−Ｓｉ結合が生じ、三次元網目構造の重合体になるからである。そして、形成された重合体、即ち、硬化物ないし被膜は実質的に無機系物質から構成される。硬化物ないし被膜は、重量で８０％以上が無機物から構成される。本発明のコーティング用組成物における有機基は、珪素原子及びチタン原子に結合していたアルコキシ基（アルコール成分）及び珪素原子に直接結合しているアルキル基などの有機基であるが、アルコキシ基はアルコキシシラン化合物の部分加水分解物とアルコキシチタンとが反応する際に、Ｓｉ−Ｏ−Ｔｉ結合ないしＳｉ−Ｏ−Ｓｉ結合が生じ、アルコキシ基のアルコール成分が脱離する。但し、珪素原子に直結するアルキル基などの有機基はそのまま残存する。【００４０】
本発明のコーティング用組成物の第一液または第二液の少なくともいずれか一方に配合されるエチルセルロースとしては、例えば、米国ハーキュレス社のＮ―タイプ（無水グルコース一単位当たりのエトキシル基置換度２.４１から２.５１のもの）やＫ−タイプ（無水グルコース一単位当たりのエトキシル基置換度２.３から２.４のもの）を好適に使用することができる。粘度別グレードでは、Ｋ−タイプでＫ−５０、Ｎ−タイプではＮ―５０、Ｎ―１００、Ｎ−２００が溶解性と被膜品質のバランスの観点から好ましい。尚、エチルセルロースの一部をプロピルセルロース、ブチルセルロースに代えて使用しても良い。【００４１】
これら第一液または第二液の少なくともいずれか一方に配合される繊維質粉体としては、後述する比較例に示すように、エチルセルロース以外の繊維質粉体、具体的には、アルミナシリカ繊維、ガラス繊維や、官能基の異なるセルロース繊維質粉体であるヒドロキシエチルセルロース、ヒドロキシプロピルセルロース、メチルセルロースの配合について試験を実施したが、これらの繊維質粉体においては、いずれも、良好な被膜を形成できず、本発明のように、アルコキシシラン化合物の部分加水分解物を含有する組成物に配合する繊維質粉体としては、不適である。【００４２】
これに対し、先行技術文献に示されるチタン酸カリウム繊維は、後述する比較例に示すように、被膜形成性や耐熱性が良好であるものの、被膜が可撓性に乏しく、特にクロスカット試験において、剥離やクラックが発生してしまうが、本発明のエチルセルロースを用いたものは、後述する表面疎水化処理されたフュームドシリカ粉末や各種放熱性材料や黒鉛等を添加しても、クロスカット試験や耐屈曲試験において、剥離やクラックが発生せず、良好な可撓性を有する被膜を得ることができる。【００４３】
これらエチルセルロースのアルコキシシラン化合物の部分加水分解物に対する割合としては、後述する実施例１に基づく表４−３の結果からも判るように、１．９重量部より少ないと、良好な可撓性が得られず、可撓性基材であるフィルムに塗布した場合等において、クラック等を生じやすくなってしまう一方、７．５重量部よりも多いと、半田付け時に被膜はくりや基材との密着性低下が発生してしまうことから、アルコキシシラン化合物の部分加水分解物１００重量部に対して１．９重量部〜７．５重量部の範囲とすれば良い。【００４４】
尚、これらエチルセルロースを配合することは、上述したように、得られる被膜の可撓性を向上できることに加えて、これらコーティング用組成物をソルダーレジスト塗料として使用する場合にあっては、フレキシブルプリント配線板の製造加工時のワークボードからの外形打ち抜き性を改善することができる。【００４５】
更に、本発明においては、これらエチルセルロースに加えて、表面疎水化処理されたフュームドシリカ粉末を配合することが、後述する実施例１３における表１２からも判るように、放熱性を向上できるとともに、後述する比較例４からも判るように、表面疎水化処理されていないシリカ粉末のように、硬度低下等の被膜の特性悪化がなく、且つ、被膜の透明性を維持できることから好ましく、この表面疎水化処理されたフュームドシリカ粉末としては、一次粒子の平均径が２０ｎｍ以下のものが好ましい。ジメチルジクロロシランやヘキサメチルジシラザン等で表面の疎水化処理を行ったものが好適に使用できる。特に、ヘキサメチルジシラザン処理品が、第一液と第二液の混合液（コーティング用組成物）の増粘に効果がある。表面疎水化処理されないとコーティング用組成物の増粘効果が非常に少ないので、配合量が多くなり適さない。また一次粒子の平均径が２０ｎｍを超えると、硬化後の被膜上に円形突起が生じ好ましくない。【００４６】
これら表面疎水化処理されたフュームドシリカ粉末は、エチルセルロースと同様に、最終的に第一液と第二液の混合液中に存在すれば良いので、第一液のみに添加しても良いし、第二液のみに添加しても良いし、第一液と第二液の両者に添加しても良く、この際、エチルセルロースの配合の有無はどちらであっても良い。【００４７】
これら表面疎水化処理されたフュームドシリカ粉末の配合量としては、アルコキシシラン化合物の部分加水分解物１００重量部に対して１９重量部を超えると、第二液と混合した混合液の貯蔵中の粘度上昇が速くなったり、被膜に小径の粒が発生しやすくなることから、これらは１９重量部以下とすれば良く、例えば、ビーズ分散機による分散等によって混合すれば良い。【００４８】
このように、表面疎水化処理されたフュームドシリカ粉末を添加することにより、第一液と第二液と混合した後のコーティング用組成物の粘度を、得られる被膜の特性を低下させることなく増粘することができ、得られるコーティング用組成物のスクリーン印刷やフレキソ印刷の印刷性を向上させることができる。また、第一液及び／又は第二液に後述するように、放熱用粉末を含む場合においては、これら放熱用粉末の沈降を防止するという効果が認められた。【００４９】
更に、これら表面疎水化処理されたフュームドシリカ粉末以外に、放熱性を付与するための放熱用粉末を配合しても良い。【００５０】
尚、これら放熱用粉末も、最終的に第一液と第二液の混合液であるコーティング用組成物中に存在すれば良いので、第一液のみに添加しても良いし、第二液のみに添加しても良いし、第一液と第二液の両者に添加しても良い。【００５１】
これら放熱用粉末としては、ゼオライト粉末、カオリン粉末、アルミナ粉末及び水酸化アルミニウム粉末の単体若しくは２以上の混合物を好適に使用することができる。【００５２】
これら放熱用粉末の内、ゼオライト粉末としては、天然ゼオライト粉末と合成ゼオライト粉末が使用でき、その粒径としては、放熱を目的とする被膜では最大粒径１００μmの粉末まで使用できるが、好ましくは、平均粒径５μm以下、最大粒径が２５μmの粉末が良い。【００５３】
尚、これらゼオライト粉末は、形成する被膜が、ソルダーレジスト被膜のように、ハンダリフロー炉やハンダフロート槽などで高温に曝される場合は、４００℃以上で１０時間以上焼成処理した後、自然冷却後、ボールミル等により焼成前の粒径になるまで充分粉砕して使用することが好ましい。【００５４】
またカオリン粉末は、平均粒径が５μｍ以下、最大粒径が２５μｍ以下の粉末であり、付着水分は０．８重量％以下のものが好ましい。粒径がこれらの数値より大きくなると被膜に斑が生じやすくなり、均一性に欠けるようになるので適さない。付着水分が０．８重量％を超えると、被膜の鉛筆硬度が極端に小さくなり適さない。【００５５】
またアルミナ粉末は、平均粒径が５μｍ以下、最大粒径が２５μｍ以下のものが好ましく、酸化ナトリウム（Ｎａ２Ｏ）が０.０６重量％以下の粉末が好適に使用できる。粒径がこれらの数値より大きくなると、被膜に斑が生じやすくなり、均一な被膜が得られないので適さない。酸化ナトリウム（Ｎａ２Ｏ）の量が０.０６重量％を超えると、コーティング用組成物の硬化を阻害するので適さない。【００５６】
尚、アルミナ粉末を配合することにより、被膜の鉛筆硬度を向上できるとともに、高い電気絶縁性を得ることができる。【００５７】
また、カップリング剤処理水酸化アルミニウム粉末は、平均粒径が３μｍ以下、最大粒径が２５μｍ以下のものが好ましく、可溶性酸化ナトリウムは０.０６重量％以下のものが好ましい。更に、エポキシシラン系やチタネート系カップリング剤で表面コーティングしたものが好適に使用できる。エポキシシラン系カップリング剤で表面コーティングしたものが、プリント配線板の回路銅との密着性で優れている。粒径や可溶性酸化ナトリウム（Ｎａ２Ｏ）に対する数値の制限はアルミナ粉末の場合と同じ理由である。また、カップリング処理剤で表面コーティングしないと、被膜にはじきが出て適さない。【００５８】
尚、ゼオライト粉末、カオリン粉末、アルミナ粉末、カップリング剤処理水酸化アルミニウム粉末を配合することにより、被膜の鉛筆硬度を向上できるとともに、高い電気絶縁性も得ることができる。【００５９】
次に、これら放熱用粉末の添加量であるが、その添加量の上限は被膜のチョウキング（粉末が被膜表面に露出している現象）が発生しない範囲で、適宜に添加することができる。【００６０】
これら放熱用粉末の添加により、放熱性の付与とともに、凹凸のある被覆体表面上に厚い被膜を形成することができるとともに、ムラのない被膜を形成することができる効果がある。【００６１】
また、より高い放熱特性を得たい場合には、これら放熱用粉末に加えて黒鉛粉末を配合すれば良く、これら黒鉛粉末としては、天然黒鉛としての土状黒鉛、鱗状黒鉛、鱗片状黒鉛、人造黒鉛が使用できるが、均一なコーティング膜形成の容易さからは土状黒鉛、鱗状黒鉛、人造黒鉛が好ましい。【００６２】
これら黒鉛粉末の大きさとしては、被膜の厚さから、平均粒径が５μm以下、最大粒径が２５μm以下が好ましい。【００６３】
また、黒鉛粉末の乾燥硬化後の被膜に占める体積の割合としては、３．０％未満では輻射による放熱特性の向上がほぼ見られなくなり、１０．０％を超えると被膜下の基材との密着性が低下したり、鉛筆硬度などの被膜強度が低下するとともに、輻射による放熱特性も低下してしまうので、内割りで３．０〜１０.０％の範囲とすれば良い。尚、これら黒鉛粉末とともに、カーボンブラックを配合しても良い。【００６４】
次に、第一液と第二液とを混合して本発明のコーティング用組成物から成るソルダーレジスト塗料を調製し、このソルダーレジスト塗料をフレキシブルプリント配線板等に塗布して硬化物ないし被膜を形成する手順について説明する。アルコキシシラン化合物の部分加水分解物からメタノール及び／又はエタノールを除いた後、有機溶剤を加えた溶液にエチルセルロースを添加し、溶解する。必要に応じて、更に、表面疎水化処理されたフュームドシリカ粉末、放熱粉体である、ゼオライト粉末、カオリン粉末、アルミナ粉末、カップリング剤処理水酸化アルミニウム粉末、更には、ハロゲン原子を含まない耐熱性顔料を添加し、プロペラ型又は櫂型の回転翼を有する撹拌槽で、これら繊維や粉末と液体とが十分に均一状態となるように撹拌混合する。尚、この方式以外の撹拌方式を使用することもできる。【００６５】
この時の混合温度は４０℃以下が好ましい。４０℃を越えると、混合液に皮張り（ソルダーレジスト塗料の表面に生成する薄い膜状のもの）等が発生しやすくなり好ましくない。更に、必要に応じて、混合液をボールミルや３本ロール等に移し、粉末や繊維が充分に分散するまで混合、混練する。この際、前述と同じ理由で、混合、混練時の液温は４０℃以下が好ましい。このようにして、第一液が得られる。【００６６】
一方、アルコキシチタンを有機溶剤に溶解した第二液を準備する。前記の第一液と第二液とをプロペラ型あるいは櫂型の回転翼を有する撹拌槽で、両方の液が充分に混合されるまで、一般に１０分間以上撹拌する。この時の撹拌液温度は３０℃以下が好ましい。３０℃を越えると被膜外観に不均一な斑点等が発生し好ましくない。前記の第一液と第二液を充分撹拌した後、脱泡すると塗工乾燥された被膜にボイドが残りにくくなることから好ましい。また自転公転タイプの混合脱泡装置で脱泡すると、このボイド残り量が激減し、より好ましい。【００６７】
ソルダーレジスト塗料の調製に当たっては、第一液及び第二液の粘度を混合直前に互いにほぼ同じ粘度とするのが好ましい。また、ソルダーレジスト塗料の調製時、不十分な混合による局部的な反応の進行を防止するために、アルコキシシラン化合物の部分加水分解物からメタノール及び／又はエタノールを除いた後、有機溶剤を加えた溶液に添加するエチルセルロース、表面疎水化処理されたフュームドシリカ粉末、ゼオライト粉末、カオリン粉末、アルミナ粉末、カップリング剤処理水酸化アルミニウム粉末や耐熱顔料等の一部をアルコキシチタンの有機溶剤溶液に添加し、ボールミルや３本ロールで充分混合、混練してもよい。この場合の混合、混練時の液温も、前述と同じ理由で４０℃以下が好ましい。また、第一液と第二液は混合すると、直ちに反応し硬化を始めるので、第一液と第二液とを混合した後は、長時間放置することなく、速やかに対象物に塗布するのがよい。また、第一液と第二液とを混合したソルダーレジスト塗料は、残さずに使い切るのがよい。ソルダーレジスト塗料が残った場合は、廃棄し再使用しないことが奨められる。ソルダーレジスト塗料は、第一液と第二液とを別々に調製しておき、二者を混合して得ることもできるし、特定のアルコキシシラン化合物の部分加水分解物からメタノール及び／又はエタノールを除いた後有機溶剤を加えた溶液に、エチルセルロース、表面疎水化処理されたフュームドシリカ粉末、ゼオライト粉末、カオリン粉末、アルミナ粉末、カップリング剤処理水酸化アルミニウム粉末や耐熱顔料を混合し、しかる後にアルコキシチタンの有機溶剤溶液を混合することによっても得ることもできる。【００６８】
基板に被膜を形成するには、先に調製した第一液と第二液の混合液であるソルダーレジスト塗料を基板に塗布し、乾燥、熱処理する。基板は、回路がサブトラクテイブ法、セミアデテイブ法やアデテイブ法等で形成されたプリント配線板やフレキシブルプリント配線板等である。プリント配線板やフレキシブルプリント配線板の表面にソルダーレジスト塗料を塗工しパターンを形成する方法としては、公知のスクリーン印刷法やフレキソ印刷法を使用できる。部品実装の為のランド部の窓の精度から、スクリーン印刷が好ましい。【００６９】
回路表面に塗工された被膜の乾燥加熱硬化は、最高到達温度で２００℃で室温から徐々に昇温するプロファイルで行う。また硬化後の室温までの冷却は、急冷は避け、徐徐に冷却するプロファイルで行う。昇温や冷却のプロファイルは、プリント配線板やフレキシブルプリント配線板の厚さや回路の厚さ等により品質や生産性を考慮して決定する。最高到達温度が２００℃を越えると、プリント配線板やフレキシブルプリント配線板の熱劣化や内部応力の発生により好ましくない。また、輻射による冷却効果を求める時は、被膜厚みとして２０〜６０μm程度が必要であるので、１回塗工乾燥に限定されることなく２回以上の複数回塗工乾燥を行っても良い。複数回塗工乾燥を行う際、１回目被膜の塗工乾燥条件は、２回目の被膜の乾燥条件を通過することも鑑み、短時間、低温度であっても良い。【００７０】
硬化後の被膜の厚さは、電気絶縁特性上はプリント配線板上の回路のエッジ部で７μｍ以上が必要である。７μｍ未満では、長期使用時の回路の保護の劣化を起こし好ましくない。【００７１】
これらの電気絶縁性としては、得られる被膜が使用される用途に応じて適宜に選択すれば良いが、好ましくは、その体積固有抵抗が、１×１０１３Ω・ｃｍ以上、若しくは、後述するＪＩＳC５０１２の試験方法における測定抵抗（表１１の電気絶縁性）が、５×１０８Ω以上であることが好ましい。【００７２】
また、発熱の大きなロジック系集積回路やシリコンダイオードやシリコントランジスタ、それに駆動系集積回路等の冷却の為の放熱材（発熱体に貼り合わせる放熱シートや直接塗工された被膜など）として被膜を形成する方法も上述のプリント配線板上に形成する方法に準じた方法でよい。【００７３】
この場合、被膜の厚みは、２０〜６０μmである。２０μm未満の被膜厚さも用途によっては利用できる。【００７４】
発熱の大きな集積回路などに放熱材を形成する方法として最終使用単位としての一個（半導体装置）毎に形成してもよいし数百から数十個の集積回路をボード上に集合された状態（半導体基板）で形成しても良い。【００７５】
特に後者の場合は、個々の集積回路に切り離す為のダイシングソー切断の切断時にクラックなどが発生しなく非常に好適に使用できる。
【実施例１】
【００７６】
ジメチルジメトキシラン２０００ｇ、メチルトリメトキシシラン４０００ｇ及び化学式４で表されるエポキシ基を含むアルコキシシラン１０００ｇからなるアルコキシシラン混合物を、純水１０５０ｇと正リン酸（８９％）１０５ｇの混合液中に滴下し、環流反応させた。反応終了後、炭酸カルシウムで中和し、減圧下で脱溶剤する。その後メタノールとイソピロピルアルコールと乳酸ブチルを重量比でそれぞれ２４部、６部、１０部混合した混合溶剤を加え、アルコキシシラン化合物の部分加水分解物の濃度が６０重量パーセントの溶液を得た。最後にこの溶液をフィルターで濾過して透明な溶液を得た。尚、本アルコキシシラン化合物の部分加水分解物中に残留しているアルコキシ基（この場合はメトキシ基）は２２重量パーセントである。【００７７】
【化４】
2008142794.tif 000006
【００７８】
次いで、上記のアルコキシシラン化合物の部分加水分解物溶液１０００ｇに、乳酸ブチル１２０ｇと１−ブタノール５２０ｇを加えた。この溶液中にアルコキシシラン化合物の部分加水分解物が３６．６６重量パーセント含まれることになる。更にこの溶液に対して、米国ハーキュレス社のN-50タイプのエチルセルロース粉末をそれぞれ８，１１，２８，４５，７８，１３０ｇになる割合で配合混合し、プロペラ型攪拌機で、６５℃−９０分間混合して、エチルセルロースの溶解した５種類の第一液を調整した。第二液として、テトラブトキシチタンの乳酸ブチルの５０重量％溶液を調製した。５種類の第一液に対して第一表に示したマトリックスになるよう第一液に第二液を加えプロペラ型攪拌機で２５℃で１５分間混合し液状コーティング用組成物とした。【００７９】
【表１】
2008142794.tif 000007
【００８０】
そして、これら実施例１の液状コーティング用組成物から得られた被膜が、被膜の物理強度や耐熱性やそれに耐薬品性を有すること、また曲げや切断時のクラックや剥離に耐える可とう性を有することを確認する為に以下の２つの被膜形成を行った。【００８１】
・（被膜形成１）【００８２】
実施例１の液状コーティング用組成物を常法のサブトラクテイブ法によりパターン形成されたＦＲ−４グレードの銅張積層板の銅箔上及び全面エッチングされたＦＲ−４グレードの基板上にアプリケーター塗工し、最高温度１８０℃の温度プロファイルで徐々に昇温して全乾燥時間で１２０分間熱風乾燥し、その後６０分間で徐々に室温まで冷却した。硬化（乾燥）後の被膜の厚さは２０〜３０μmになるようにした。【００８３】
・（被膜形成２）【００８４】
裏面に２５μm厚さの粘着層と５０μm厚さのポリエチレンテレフタラートフィルムを有する５０μm厚さの硬質アルミニウム箔（合計厚さは１２５μmとなる）の表面に実施例１から実施例１１の液状コーティング用組成物をアプリケータで塗工し、最高温度１８０℃の温度プロファイルで徐々に昇温して全乾燥時間で１２０分間熱風乾燥し、その後６０分間で徐々に室温まで冷却した。硬化（乾燥）後の被膜の厚さは２０〜３０μmになるようにした。【００８５】
そして、これら被膜形成１の性能試験結果を表４−１に、被膜形成２の性能試験結果を表４−２に、被膜形成１並びに被膜形成２の総合結果を表４−３に示す。【００８６】
【表４−１】
2008142794.tif 000008
【００８７】
【表４−２】
2008142794.tif 000009
【００８８】
【表４−３】
2008142794.tif 000010
【実施例２】
【００８９】
実施例１のアルコキシシラン化合物の部分加水分解が３６．６６重量パーセントの溶液１６４０ｇに対して、それぞれ米国ハーキュレス社のＮ―２００タイプのエチルセルロース粉末４５ｇ、Ｋ−５０タイプのエチルセルロース粉末４５ｇを配合混合し、プロペラ型攪拌機で６５℃で１２０分間混合して２種類のエチルセルロースの溶解液を得た。第二液として、テトラブトキシチタンの乳酸ブチルの５０重量％溶液を調製した。２種類の第一液に対して第二表に示したマトリックスになるように第一液に第二液を加え、プロペラ型攪拌機で２５℃で１５分間混合し、液状コーティング用組成物とした。【００９０】
【表２】
2008142794.tif 000011
【００９１】
そして、これら実施例２の液状コーティング用組成物から得られた被膜が、被膜の物理強度や耐熱性やそれに耐薬品性を有すること、また曲げや切断時のクラックや剥離に耐える可とう性を有することを確認する為に、実施例１と同様に、被膜形成１並びに被膜形成２の２つの被膜形成を行った。【００９２】
そして、これら被膜形成１の性能試験結果を表５−１に、被膜形成２の性能試験結果を表５−２に、被膜形成１並びに被膜形成２の総合結果を表５−３に示す。【００９３】
【表５−１】
2008142794.tif 000012
【００９４】
【表５−２】
2008142794.tif 000013
【００９５】
【表５−３】
2008142794.tif 000014
【実施例３】
【００９６】
実施例１のアルコキシシラン化合物の部分加水分解が３６．６６重量パーセントの溶液１６４０ｇに対して、米国ハーキュレス社のN-50タイプのエチルセルロース粉末４５ｇを配合混合し、プロペラ型攪拌機で６５℃−９０分間混合してエチルセルロースの溶解液を得た。次いで、この溶液に、表面疎水化処理をしたフュームドシリカ粉末（一次粒子の平均径が7mmであってヘキサメチルジシラサンで表面処理されたもの）を３０g, ６０g, １１０gになる割合で配合混合し、液温２０℃から３０℃で３０分間プロペラ型回転翼を有する攪拌機で攪拌した。次いで、この混合液をビーズ分散機に移し、３６０分間混合した。混合時の液温が２０℃から３０℃になるように制御した。このようにして３種類の第一液を調製した。第二液として、テトラブトキシチタンの乳酸ブチルの５０重量％溶液を調製した。３種類の第一液に対して第二表に示したマトリックスになるように第一液に第二液を加え、プロペラ型攪拌機で２５℃−１５分間混合し、液状コーティング用組成物とした。【００９７】
【表３】
2008142794.tif 000015
【００９８】
そして、これら実施例３の液状コーティング用組成物から得られた被膜が、被膜の物理強度や耐熱性やそれに耐薬品性を有すること、また曲げや切断時のクラックや剥離に耐える可とう性を有することを確認する為に、実施例１と同様に、被膜形成１並びに被膜形成２の２つの被膜形成を行った。【００９９】
そして、これら被膜形成１の性能試験結果を表６−１に、被膜形成２の性能試験結果を表６−２に、被膜形成１並びに被膜形成２の総合結果を表６−３に示す。【０１００】
【表６−１】
2008142794.tif 000016
【０１０１】
【表６−２】
2008142794.tif 000017
【０１０２】
【表６−３】
2008142794.tif 000018
【実施例４】
【０１０３】
実施例１のアルコキシシラン化合物の部分加水分解が３６．６６重量パーセントの溶液１６４０gに対して米国ハーキュレス社のN―５０タイプのエチルセルロース粉末４５gを配合混合し、プロペラ型攪拌機で６５℃―９０分間混合してエチルセルロースの溶解液を得た。【０１０４】
次いで、この溶液に、表面疎水化処理をしたフュームドシリカ粉末（一次粒子の平均径が７ｎｍで、ヘキサメチルジシラザンで表面処理されたもの）６０ｇとカップリング剤処理した水酸化アルミニウム粉末（粉末の平均粒径が２．３μｍのもので、可溶性酸化ナトリウムは０．０５重量パーセントで、エポキシシラン系カップリング剤で表面コーティングしてあるもの）２００ｇとアルミナ粉末（粉末の平均粒径が２．０μｍのもので、酸化ナトリウムは０．０３重量パーセントのもの）４８０ｇと黄色顔料（アントラキノンイエロー）５ｇと青色顔料（銅フタロニシアンブルー）５ｇとを加え、液温２０℃から３０℃で３０分間プロペラ型回転翼を有する撹拌槽で撹拌した。次いでこの混合液をボールミルに移し、１２０分間混合した。混合時の液温が２０℃から３０℃になるように制御した。ボールミルの途中簡単に脱泡した。このようにして第一液を調製した。第二液として、テトラブトキシチタンの乳酸ブチルの５０重量パーセント溶液を調整した。第一液２４３５ｇに第二液３６ｇを加え、プロペラ型撹拌機で２５℃―１５分間混合し液状コーティング用組成物とした。
【実施例５】
【０１０５】
実施例１のアルコキシシラン化合物の部分加水分解が３６．６６重量パーセントの溶液１６４０gに対して米国ハーキュレス社のN―５０タイプのエチルセルロース粉末４５gを配合混合し、プロペラ型攪拌機で６５℃―９０分間混合してエチルセルロースの溶解液を得た。【０１０６】
次いで、この溶液に、表面疎水化処理をしたフュームドシリカ粉末（一次粒子の平均径が７ｎｍで、ヘキサメチルジシラザンで表面処理されたもの）６０ｇとカオリン粉末（粉末の平均粒径が３．０μｍのもので、付着水分が０．６重量パーセントのもの）１７０ｇとアルミナ粉末（粉末の平均粒径が２．０μｍのもので、酸化ナトリウムは０．０３重量パーセントのもの）５５０ｇを加え、液温２０℃から３０℃で３０分間プロペラ型回転翼を有する撹拌槽で撹拌した。次いでこの混合液をボールミルに移し、１８０分間混合した。混合時の液温が２０℃から３０℃になるように制御した。このようにして第一液を調製した。第二液として、テトラブトキシチタンの乳酸ブチルの５０重量パーセント溶液を調整した。第一液２４６５ｇに第二液２７ｇを加え、プロペラ型撹拌機で２５℃―１５分間混合し液状コーティング用組成物とした。
【実施例６】
【０１０７】
実施例１のアルコキシシラン化合物の部分加水分解が３６．６６重量パーセントの溶液１６４０gに対して米国ハーキュレス社のN―５０タイプのエチルセルロース粉末４５gを配合混合し、プロペラ型攪拌機で６５℃―９０分間混合してエチルセルロースの溶解液を得た。【０１０８】
次いで、この溶液に、表面疎水化処理をしたフュームドシリカ粉末（一次粒子の平均経が７ｎｍで、ヘキサメチルジシラザンで表面処理されたもの）４０ｇと天然ゼオライト粉末（モルデナイト系天然ゼオライトで、平均粒径が４．０μｍのもの）５４０ｇと黒鉛粉末（鱗状黒鉛の天然黒鉛で、平均粒径が４．５μｍのもの）７０ｇとを加え、液温２０℃から３０℃で３０分間プロペラ型回転翼を有する撹拌槽で撹拌した。次いでこの混合液をボールミルに移し、１２０分間混合した。混合時の液温が２０℃から３０℃になるように制御した。ボールミルの途中で簡単に脱泡した。このようにして第一液を調製した。第二液として、テトラブトキシチタンの乳酸ブチルの５０重量パーセント溶液を調整した。第一液２３３５ｇに第二液２７ｇを加え、プロペラ型撹拌機で２５℃―１５分間混合し液状コーティング用組成物とした。
【実施例７】
【０１０９】
実施例１のアルコキシシラン化合物の部分加水分解が３６．６６重量パーセントの溶液１６４０gに対して米国ハーキュレス社のN―５０タイプのエチルセルロース粉末４５gを配合混合し、プロペラ型攪拌機で６５℃―９０分間混合してエチルセルロースの溶解液を得た。【０１１０】
次いで、この溶液に、表面疎水化処理をしたフュームドシリカ粉末（一次粒子の平均経が７ｎｍで、ヘキサメチルジシラザンで表面処理されたもの）４０ｇと天然ゼオライト粉末（モルデナイト系天然ゼオライトで平均粒径が４．０μｍのもの）を６００℃で１０時間焼成したもの３００ｇとアルミナ粉末（粉末の平均粒径が２．０μｍのもので、酸化ナトリウムは０．０３重量パーセントのもの）２００ｇを加え、液温２０℃から３０℃で３０分間プロペラ型回転翼を有する撹拌槽で撹拌した。次いでこの混合液をボールミルに移し、１２０分間混合した。混合時の液温が２０℃から３０℃になるように制御した。ボールミルの途中で簡単に脱泡した。このようにして第一液を調製した。第二液として、テトラブトキシチタンの乳酸ブチルの５０重量パーセント溶液を調整した。第一液２２２５ｇに第二液２７ｇを加え、プロペラ型撹拌機で２５℃―１５分間混合し液状コーティング用組成物とした。
【実施例８】
【０１１１】
実施例１のアルコキシシラン化合物の部分加水分解が３６．６６重量パーセントの溶液１６４０gに対して米国ハーキュレス社のN―５０タイプのエチルセルロース粉末４５gを配合混合し、プロペラ型攪拌機で６５℃―９０分間混合してエチルセルロースの溶解液を得た。【０１１２】
次いで、この溶液に、表面疎水化処理をしたフュームドシリカ粉末（一次粒子の平均経が７ｎｍで、ヘキサメチルジシラザンで表面処理されたもの）４０ｇと天然ゼオライト粉末（モルデナイト系天然ゼオライトで、平均粒径が４．０μｍのもの）を６００℃で１０時間焼成したもの５４０ｇと黒鉛粉末（土状黒鉛の天然黒鉛で、平均粒径が４．５μｍのもの）７０ｇとを加え、液温２０℃から３０℃で３０分間プロペラ型回転翼を有する撹拌槽で撹拌した。次いでこの混合液をボールミルに移し、１２０分間混合した。混合時の液温が２０℃から３０℃になるように制御した。ボールミルの途中で簡単に脱泡した。このようにして第一液を調製した。第二液として、テトラブトキシチタンの乳酸ブチルの５０重量パーセント溶液を調整した。第一液２３３５ｇに第二液２７ｇを加え、プロペラ型撹拌機で２５℃で１５分間混合し液状コーティング用組成物とした。【０１１３】
そして、これら実施例４〜８にて作製した液状コーティング用組成物から得られた被膜が、被膜の物理強度や耐熱性やそれに耐薬品性を有すること、また曲げや切断時のクラックや剥離に耐える可とう性を有することを確認する為に、実施例１と同様に、被膜形成１並びに被膜形成２の２つの被膜形成を行い、その性能試験結果を表７に示す。【０１１４】
【表７】
2008142794.tif 000019
【実施例９】
【０１１５】
ジメチルジメトキシシラン２０００ｇ、メチルトリメトキシシラン４５７６ｇからなるアルコキシシラン混合物を、純水１０５０ｇと正リン酸（８９％）１０５ｇの混合液中に滴下し、環流反応させた。反応終了後、炭酸カルシウムで中和し、減圧下で脱溶剤する。【０１１６】
その後、メタノールとイソピロピルアルコールと乳酸ブチルを重量比でそれぞれ２４部、６部、１０部混合した混合溶剤を加え、アルコキシシラン化合物の部分加水分解物の濃度が６０重量パーセントの溶液を得た。最後にこの溶液をフィルターで濾過して透明な溶液を得た。【０１１７】
尚、本アルコキシシラン化合物の部分加水分解物中に残留しているアルコキシ基（この場合はメトキシ基）は２０．９重量パーセントである。【０１１８】
次いで、上記のアルコキシシラン化合物の部分加水分解物溶液１０００ｇに、乳酸ブチル１２０ｇと１−ブタノール５２０ｇを加えた。この溶液中に、アルコキシシラン化合物の部分加水分解物が３６．６６重量パーセント含まれていることになる。【０１１９】
この溶液に対して、米国ハーキュレス社のＮ−５０タイプのエチルセルロース粉末４５ｇと、化学式４で表されるエポキシ基を含むアルコキシシラン６ｇ配合混合し、プロペラ型攪拌機で６５℃―９０分間混合して、エチルセルロースとアルコキシシランの溶解した第一液を調整した。【０１２０】
第二液として、テトラブトキシチタンの乳酸ブチルの５０重量パーセント溶液を調整した。【０１２１】
この第一液１６９１ｇに、第二液を１７．１（３．７３／１０００）、２５．７（５．５９／１０００）、３４．２（７．４６／１０００）、５７（１２．４３）、９５（２０．７２／１０００）、１４２．５（３１．０８／１０００）ｇになる割合で加え、プロペラ型攪拌機で２５℃で１５分間混合し液状コーティング用組成物とした。尚、第二液の括弧内の数値は本発明の請求項２における（Ａ）／（Ｂ）の値を示している。【０１２２】
そして、これら実施例９にて作製した液状コーティング用組成物から得られた被膜が、被膜の物理強度や耐熱性やそれに耐薬品性を有すること、また曲げや切断時のクラックや剥離に耐える可とう性を有することを確認する為に、実施例１と同様に、被膜形成１並びに被膜形成２の２つの被膜形成を行い、その性能試験結果を表８に示す。【０１２３】
【表８】
2008142794.tif 000020
【実施例１０】
【０１２４】
ジメチルジメトキシシラン２０００ｇ、メチルトリメトキシシラン３４２４ｇ及び化学式４で表されるエポキシ基を含むアルコキシシラン２０００ｇからなるアルコキシシラン混合物を、純水１０５０ｇと正リン酸（８９％）１０５ｇの混合液中に滴下し、環流反応させた。反応終了後、炭酸カルシウムで中和し、減圧下で脱溶剤する。【０１２５】
その後、メタノールとイソピロピルアルコールと乳酸ブチルを重量比でそれぞれ２４部、６部、１０部混合した混合溶剤を加え、アルコキシシラン化合物の部分加水分解物の濃度が６０重量パーセントの溶液を得た。最後にこの溶液をフィルターで濾過して透明な溶液を得た。【０１２６】
尚、本アルコキシシラン化合物の部分加水分解物中に残留しているアルコキシ基（この場合はメトキシ基）は２３．４重量パーセントである。【０１２７】
次いで、上記のアルコキシシラン化合物の部分加水分解物溶液１０００ｇに乳酸ブチル１２０ｇと１−ブタノール５２０ｇを加えた。この溶液中に、アルコキシシラン化合物の部分加水分解物が３６．６６重量パーセント含まれていることになる。この溶液に対して、米国ハーキュレス社のＮ−５０タイプのエチルセルロース粉末４５ｇを配合混合し、プロペラ型攪拌機で６５℃―９０分間混合して、エチルセルロースの溶解した第一液を調整した。【０１２８】
第二液として、テトラブトキシチタンの乳酸ブチルの５０重量パーセント溶液を調整した。この第一液１６８５ｇに第二液を１９．１（３．７３／１０００）、２８．７（５．５９／１０００）、３８．３（７．４６／１０００）、６３．８（１２．４３／１０００）、１０６．４（２０．７２／１０００）、１５９．５（３１．０８／１０００）ｇになる割合で加え、プロペラ型攪拌機で２５℃―１５分間混合し、液状コーティング用組成物とした。尚、第二液の括弧内の数値は本発明の請求項２における（Ａ）／（Ｂ）の値を示している。【０１２９】
そして、これら実施例１０にて作製した液状コーティング用組成物から得られた被膜が、被膜の物理強度や耐熱性やそれに耐薬品性を有すること、また曲げや切断時のクラックや剥離に耐える可とう性を有することを確認する為に、実施例１と同様に、被膜形成１並びに被膜形成２の２つの被膜形成を行い、その性能試験結果を表９に示す。【０１３０】
【表９】
2008142794.tif 000021
【実施例１１】
【０１３１】
ジメチルジメトキシシラン２０００ｇ、メチルトリメトキシシラン４０００ｇ及び化学式４で表されるエポキシ基を含むアルコキシシラン１０００ｇからなるアルコキシシラン混合物を、純水１０００ｇと酢酸１００ｇの混合液中に滴下し、室温で反応させた。反応は発熱を伴って進行し、数十分間で終了した。反応終了後、減圧下で脱溶剤する。
その後、メタノールとイソピロピルアルコールと乳酸ブチルを重量比でそれぞれ２４部、６部、１０部混合した混合溶剤を加え、アルコキシシラン化合物の部分加水分解物の濃度が６０重量パーセントの溶液を得た。【０１３２】
尚、本アルコキシシラン化合物の部分加水分解物中に残留しているアルコキシ基（この場合はメトキシ基）は１８．６重量パーセントである。【０１３３】
次いで、上記のアルコキシシラン化合物の部分加水分解物溶液１０００ｇに、乳酸ブチル１２０ｇと１−ブタノール５２０ｇを加えた。この溶液中に、アルコキシシラン化合物の部分加水分解物が３６．６６重量パーセント含まれていることになる。【０１３４】
この溶液に対して、米国ハーキュレス社のＮ−５０タイプのエチルセルロース粉末４５ｇを配合混合し、プロペラ型攪拌機で６５℃―９０分間混合して、エチルセルロースの溶解した第一液を調整した。【０１３５】
第二液として、テトラブトキシチタンの乳酸ブチルの５０重量パーセント溶液を調整した。【０１３６】
この第一液１６８５ｇに、第二液を１５．２（３．７３／１０００）、２２．８（５．５９／１０００）、３０．４（７．４６／１０００）、５０．７（１２．４３／１０００）、８４．５（２０．７２／１０００）、１２６．８（３１．０８／１０００）ｇになる割合で加え、プロペラ型攪拌機で２５℃―１５分間混合し、液状コーティング用組成物とした。尚、第二液の括弧内の数値は本発明の請求項２における（Ａ）／（Ｂ）の値を示している。【０１３７】
そして、これら実施例１１にて作製した液状コーティング用組成物から得られた被膜が、被膜の物理強度や耐熱性やそれに耐薬品性を有すること、また曲げや切断時のクラックや剥離に耐える可とう性を有することを確認する為に、実施例１と同様に、被膜形成１並びに被膜形成２の２つの被膜形成を行い、その性能試験結果を表１０に示す。【０１３８】
【表１０】
2008142794.tif 000022
【実施例１２】
【０１３９】
実施例４、実施例５、実施例７の３種類の液状コーティング用組成物（ソルダーレジスト塗料）を、常法のサブトラクテイブ法によりパターン形成された５０μm厚さのポリイミドフィルムベース片面銅張シート（銅箔厚さ２５μm）のフレキシブル銅回路板の上にスクリーン印刷し、最高温度１８０℃の温度プロファイルで徐々に昇温し全乾燥時間で１２０分間熱風乾燥し、その後６０分間で徐々に室温まで冷却した。尚、硬化（乾燥）後の被膜の厚さは銅回路のエッジ部で１０μmになるようにした。【０１４０】
これら３種類のソルダーレジスト硬化物（被膜）について、プリント配線板としての性能試験を行った結果を表１１に示す。また、表中の各性能試験評価方法は、別途示した通りである。【０１４１】
【表１１】
2008142794.tif 000023
【実施例１３】
【０１４２】
実施例５、実施例７、実施例８、実施例３の第一液中の表面疎水化処理をしたフュームドシリカ粉末量１１０ｇの第一液１７９５ｇと第二液量３６ｇとを混合した物、実施例１の第一液中のエチルセルロース量４５gとされた第一液１６８５gと第二液量３６gとを混合した物、５種類の液状コーティング用組成物（放熱用コーティング用液）を裏面に２５μｍ厚さの粘着層と５０μｍ厚さのポリエチレンテレフタラートフィルムを有する５０μｍ厚さの硬質アルミニウム箔（合計厚さは１２５μｍとなる）の表面にスクリーン印刷で全面被覆し、最高温度１８０℃の温度プロファイルで徐々に昇温して全乾燥時間で１２０分間熱風乾燥し、その後６０分間で徐々に室温まで冷却した。【０１４３】
尚、硬化（乾燥）後の被膜の厚さは２５〜３０μmになるようにした。これらの５種類の放熱用コーティング液の硬化物（被膜）について、５０μｍアルミ箔単独の物との比較で放熱試験を行った結果を表１2に示す。また表中の性能試験の評価方法は別途示した通りである。【０１４４】
【表１２】
2008142794.tif 000024
【実施例１４】
【０１４５】
実施例６で、第一液中の黒鉛粉末のないもの、実施例８で第一液中の黒鉛粉末のないものの２種類の液状コーティング用組成物（ソルダーレジスト塗料）を、常法のサブトラクトティブ法によりパターン形成されたＦ-5グレードガラスエポキシ銅張積層板（ガラス転移点が１７０℃のもの）の銅箔上及び全面エッチングされたＦＲ-5グレードの基板上にスクリーン印刷し最高温度１８０℃の温度プロファイルで徐々に昇温して全乾燥時間で１２０分間熱風乾燥し、その後６０分間で徐々に室温まで冷却した。【０１４６】
尚、硬化（乾燥）後の被膜厚さは銅回路のエッジ部で１０μｍになるようにした。
これら２種類のソルダーレジスト硬化物（被膜）について、半田耐熱性の２回繰り返し試験を行った結果を表１３に示す。また、試験の方法は、別途示したとおりである。【０１４７】
【表１３】
2008142794.tif 000025
【０１４８】
以上のように、実施例１の表４−３は、エチルセルロース量とテトラブトキシチタン量をマトリックスに配合した液状組成物をＦＲ−４グレード銅張積層板上と硬質アルミニウム箔上とに塗工し、その被膜の品質特性が共に目標とする値になっている範囲を示している。【０１４９】
また、エチルセルロース量は、アルコキシシラン化合物の部分加水分解物１００重量部に対して１．９から７．５重量部である。【０１５０】
また、アルコキシチタン中のチタン元素（Ａ）とアルコキシシラン化合物の部分加水分解物中に残留しているアルコキシ基（Ｂ）の割合が（Ａ）／（Ｂ）＝６／１０００から２０／１０００である。【０１５１】
また、実施例２の表５−３はエチルセルロースの種類とテトラブトキシチタン量をマトリックスに配合した液状組成物をＦＲ−４グレード銅張積層板上と硬質アルミニウム箔上とに塗工し、その被膜の品質特性を示している。【０１５２】
また、エチルセルロースはＮ−２００、Ｋ−５０共に前述の（Ａ）／（Ｂ）の割合が請求項２の範囲で良好である。【０１５３】
また、実施例３の表６−３は、表面疎水化処理をしたフュームドシリカ粉末量とテトラブトキシチタン量をマトリックスに配合した液状組成物をＦＲ−４グレード銅張積層板上と硬質アルミニウム箔上とに塗工し、その被膜の品質特性を示している。【０１５４】
表面疎水化処理をしたフュームドシリカ粉末が３０から１１０ｇの範囲で、前述の（Ａ）／（Ｂ）の割合が請求項２の範囲で良好である。【０１５５】
また、実施例４は添加物としてエチルセルロース、表面疎水化処理をしたフュームドシリカ粉末の他にカップリング剤処理水酸化アルミニウム粉末、アルミナ粉末、黄色、青色顔料を添加したものである。【０１５６】
また、実施例５は添加物としてエチルセルロース、表面疎水化処理をしたフュームドシリカ粉末の他にカオリン粉末、アルミナ粉末を添加したものである。【０１５７】
また、実施例６は添加物としてエチルセルロース、表面疎水化処理をしたフュームドシリカ粉末の他に天然ゼオライト粉末、黒鉛粉末を添加したものである。【０１５８】
また、実施例７は添加物としてエチルセルロース、表面疎水化処理をしたフュームドシリカ粉末の他に６００℃×１０時間焼成天然ゼオライト粉末、アルミナ粉末を添加したものである。【０１５９】
また、実施例８は添加物としてエチルセルロース、表面疎水化処理をしたフュームドシリカ粉末の他に６００℃×１０時間焼成天然ゼオライト粉末、黒鉛粉末を添加したものであり、これら実施例４〜８の液状組成物をＦＲ−４グレード銅張積層板上と硬質アルミニウム箔上とに塗工し、その被膜の特性の評価結果が表７であり、実施例４から実施例８まで全て目標とする品質が得られている。【０１６０】
また、実施例９における表８はエポキシ基を含むアルコキシシラン（化学式４参照）を含まないアルコキシシラン化合物の部分加水分解物にエチルセルロースを配合したものにテトラブトキシチタンをマトリックスに配合した液状組成物をＦＲ−４グレード銅張積層板上と硬質アルミニウム箔上とに塗工し、その被膜の品質特性を示しており、前述の（Ａ）／（Ｂ）の割合が請求項２の範囲で品質が良好である。【０１６１】
また、実施例１０における表９、実施例１１における表１０においても、共に実施例９における表８と同様に、アルコキシシラン化合物の部分加水分解物の組成や使用触媒が異なっているものであり、このように異なっていても、実施例１の部分加水分解物と同じ良好なる結果である。【０１６２】
また、実施例１２は３種類の液状組成物をフレキシブルプリント配線板用ソルダーレジストに適用した場合である。いずれの系の被膜も、表１１に示したように、表面外観、表面硬度、半田耐熱性、耐酸性、耐煮沸性、耐冷熱衝撃性、電気絶縁性、電気耐電圧性、耐塩水噴霧性、難燃性等に問題なくまたハロゲン、アンチモンやリンの含有量の少ないものであった。【０１６３】
また、実施例１３は５種類の液状組成物を硬質アルミニウム箔上に塗工し、放熱被膜としたものである。表１２に示したように、表面疎水化処理をしたフュームドシリカ粉末が添加された実施例３は、アルミニウム箔単独の放熱効率よりも放熱効率は高い。カオリン粉末、アルミナ粉末、天然ゼオライト粉末、黒鉛粉末が添加された実施例５、実施例７、実施例８は特に放熱効率が高い。中でも黒鉛粉末の入った実施例８は、更に放熱効率が高い、即ち発熱体を冷却する能力が高い。表面疎水化処理をしたフュームドシリカ粉末の入った実施例３の被膜は透明であり、特に利用範囲が広い。尚、これら液状組成物からの被膜を有する場合の放熱は、主に輻射による放熱である。【０１６４】
また、実施例１４は添加されている天然ゼオライト粉末が天然のものと焼成されたもの（この場合は、６００℃で１０時間焼成したもの）とを比較したものである。表１３に示したように天然ゼオライト粉末そのものの場合は、半田耐熱１回フロートに充分耐えるが、２回フロートでふくれ（はくり）が発生する。一方、焼成されたものは、半田耐熱２回フロートにも充分耐える。焼成処理された天然ゼオライト粉末は被膜の耐熱性が向上する事がわかる。【０１６５】
≪比較例１≫【０１６６】
第一液として、実施例１のアルコキシシラン化合物の部分加水分解物溶液１０００ｇ（部分加水分解物の濃度は６０重量パーセント）と実施例９のアルコキシシラン化合物の部分加水分解物溶液１０００ｇ（部分加水分解物の濃度は６０重量パーセント）と実施例１０のアルコキシシラン化合物の部分加水分解物溶液１０００ｇ（部分加水分解物の濃度は６０重量パーセント）と実施例１１のアルコキシシラン化合物の部分加水分解物溶液１０００ｇ（部分加水分解物の濃度は６０重量パーセント）とに第二液としてテトラブトキシチタンの乳酸ブチルの５０重量パーセント溶液をそれぞれ、３６、３４．２、３８．２、３０．６ｇを加え、プロペラ型攪拌機で２５℃―１５分間混合し、液状コーティング用組成物とした。【０１６７】
これら４種類の液状コーティング用組成物の被膜を実施例１における（被膜形成１）、（被膜形成２）により形成し、性能試験を行った結果を表１４に示す。【０１６８】
【表１４】
2008142794.tif 000026
≪比較例２≫【０１６９】
第一液として、実施例４の米国ハーキュレス社のＮ−５０タイプのエチルセルロース粉末が溶解されていないもの２３９０ｇ、実施例５の米国ハーキュレス社のＮ−５０タイプのエチルセルロース粉末が溶解されていないもの２４２０ｇ、実施例８の米国ハーキュレス社のＮ−５０タイプのエチルセルロース粉末が溶解されていないもの２２９０ｇ、の３種類を調整した。【０１７０】
第二液として、テトラブトキシチタンの乳酸ブチルの５０重量パーセント溶液を３種類の第一液のそれぞれの種類のそれぞれの量に対して、３６ｇを加え、プロペラ型攪拌機で２５℃で１５分間混合し、液状コーティング用組成物とした。【０１７１】
これら３種類の液状コーティング用組成物の被膜を実施例１における（被膜形成１）、（被膜形成２）により形成し、性能試験を行った結果を表１５に示す。【０１７２】
【表１５】
2008142794.tif 000027
≪比較例３≫【０１７３】
実施例１のアルコキシシラン化合物の部分加水分解が３６．６６重量パーセントの溶液１６４０ｇに対して、それぞれ六チタン酸カリウム繊維（繊維の平均直径が０．５μｍのもので、平均長さが１５μｍのもの）１３８ｇ、アルミナシリカ繊維（シリカ５２％、アルミナ４８％、繊維の平均直径が３μｍ、平均長さが２０μｍのもの）１５０ｇ、ガラス繊維（繊維の平均直径が１０μｍ、平均長さが２０μｍのもの）１４０ｇを配合混合し、プロペラ型攪拌機で液温２０℃から３０℃で３０分間攪拌した。次いで、この混合液をボールミルに移し、１２０分間混合した。混合時の液温が２０℃３０℃になるように制御した。ボールミルの途中簡単に脱泡して、３種類の第一液を得た。【０１７４】
また、実施例１のアルコキシシラン化合物の部分加水分解物が３６．６６重量パーセントの溶液１６４０ｇに対して、それぞれヒドロキシエチルセルロース（ダイセル社のSP600）４５ｇ、ヒドロキシプロピルセルロース（日本遭達社のセルニーM微粉）４５ｇ、
メチルセルロース（松本油脂製薬社のマーポローズM2000）４５ｇ、を混合配合し、プロペラ型攪拌機で６５℃で９０分間混合して、３種類の第一液を得た。両方合わせると６種類の第一液を得た。【０１７５】
第二液として、テトラブトキシチタンの乳酸ブチルの５０重量パーセント溶液を調整した。６種類のそれぞれの第一液、１７７８、１７９０、１７８０、１６８５、１６８５ｇ、１６８５ｇに第二液３６ｇを加え、プロペラ型攪拌機で２５℃で１５分間混合し、液状コーティング用組成物とした。
これら６種類の液状コーティング用組成物の被膜を実施例１における（被膜形成１）、（被膜形成２）により形成し、性能試験を行った結果を表１６に示す。【０１７６】
【表１６】
2008142794.tif 000028
≪比較例４≫【０１７７】
実施例１のアルコキシシラン化合物の部分加水分解が３６．６６重量パーセントの溶液１６４０ｇに対して米国ハーキュレス社のN-５０タイプのエチルセルロース粉末４５ｇを配合混合し、プロペラ型攪拌機で、６５℃で９０分間混合してエチルセルロースの溶解液を得た。【０１７８】
次いでこの溶液に、表面疎水化処理をしたフュームドシリカ粉末（一次粒子の平均径が７nmで、ヘキサメチルジシラザンで表面処理されたもの）６０ｇとそれぞれシリカ粉末（粉末の平均粒径が４．８μｍのもの）５１０ｇ、カオリン粉末（粉末の平均粒径が２．３μｍのもので、付着水分が０．９重量パーセントのもの）３９０ｇの２種類の粉末を加えたものを液温２０℃から３０℃で３０分間プロペラ型回転翼を有する攪拌槽で攪拌した。次いで、この混合液をボールミルに移し、１２０分間混合した。混合時の液温が２０℃から３０℃になるように制御した。ボールミルの途中簡単に脱泡した。このようにして２種類の第一液を調製した。第二液としてテトラブトキシチタンの乳酸ブチルの５０重量パーセント溶液を調製した。【０１７９】
この２種類の第一液２２５５ｇ、２１３５ｇにそれぞれ第二液３６ｇを加え、プロペラ型攪拌機で２５℃で１５分間混合し液状コーティング用組成物とした。これらの液状コーティング用組成物を常法のサブトラクティブ法によりパターン形成されたFR-4グレードの銅張積層板の銅箔上及び全面エッチングされたFR-4グレードの基板上にアプリケーター塗工し、最高温度１８０℃の温度プロファイルで徐々に昇温して全乾燥時間で１２０分間熱風乾燥し、その後６０分間で徐々に室温まで冷却した。【０１８０】
硬化（乾燥）後の被膜の厚さは２０〜３０μｍになるようにし、被膜の鉛筆硬度試験を行った結果を表１７に示す。【０１８１】
【表１７】
2008142794.tif 000029
【０１８２】
つまり、比較例１においては、エチルセルロースの添加されていない４種類のアルコキシ化合物の部分加水分解物にテトラブトキシチタンを配合した液状組成物をＦＲ−４グレード銅張積層板上と硬質アルミニウム箔上とに塗工し、その被膜の品質特性を表１４に示したものであり、この結果からエチルセルロースが添加されないといずれの部分加水分解物も半田耐熱、可撓性で目標とする品質が得られない。【０１８３】
また、比較例２においては、エチルセルロースの添加されていない３種類の表面疎水化処理をしたフェームドシリカ粉末、カップリング剤処理水酸化アルミニウム粉末、アルミナ粉末、カオリン粉末、天然ゼオライト粉末、黄色・青色顔料、それに黒鉛粉末を配合した液状組成物をＦＲ−４グレード銅張積層板上と硬質アルミニウム箔上とに塗工し、その被膜の品質特性を表１５に示したものであり、この結果からエチルセルロースが添加されないといずれの配合液も良好な均一被膜が得られないしまた、可撓性としてのクロスカット性（切断性）で良好な品質が得られない。【０１８４】
また、比較例３においては、エチルセルロースの代わりに各種繊維を添加した液状組成物についての例である。表１６に示した結果から、無機繊維としての、六チタン酸カリウム繊維は銅張積層板上の銅箔上、基板上の被膜は共に小さな剥離が発生し、また硬質アルミニウム箔上の被膜の可とう性としてのクロスカット性（切断性）で小さなクラックが発生し、高度なクロスカット性を要求される場合はやや不十分である。【０１８５】
また、アルミナシリカ繊維やガラス繊維は、被膜外観で均一な被膜にならず目標とするものにならない。【０１８６】
また、有機繊維としての、セルロース誘導体であるヒドロキシエチルセルロース、ヒドロキシプロピルセルロース、メチルセルロースは、架橋剤であるテトラブトキシチタンを配合すると６０分程度でゲル化し、スクリーン印刷などの作業性が悪い、また液状組成物の弾きによる網目状の凹凸被膜となり均一な膜厚にならない。即ち、目標とする被膜は得られない。【０１８７】
また、比較例４においては、無機粉体として、シリカ粉末、付着水分が0.9％のカオリン粉末を添加した液状組成物についての例である。【０１８８】
表１７に示した結果から、シリカ粉末、付着水分の多いカオリン粉末では、鉛筆硬度が2Ｂ以下やＢであり、目標とする被膜は得られない。【０１８９】
尚、上述した各性能試験の、試験方法は以下の通りである。【０１９０】
＜鉛筆硬度＞【０１９１】
JISK５６００の試験方法に従い、評価は被膜の破れで評価する。評価する場所は銅回路上と銅回路の無い基板上で行う。【０１９２】
＜半田耐熱性＞【０１９３】
JISC５０１２の試験方法で行う。２６０℃の半田槽に２０秒間フロートさせ、被膜のクラックの有無や被膜と基材ならびに銅回路との間の剥離の有無を目視で観察する。また２６０℃の２０秒フロート試験を２回繰り返して行った後、目視観察する試験もある。【０１９４】
＜耐酸性＞【０１９５】
試験片を０．５％硫酸水溶液に３０℃で１０分間浸漬し、水洗後１２０℃で１２０分間乾燥し、室温まで放冷後前述の鉛筆硬度試験と目視による被膜のクラックや剥離を観察する。【０１９６】
＜耐煮沸性＞【０１９７】
試験片を純水の沸騰水中に２時間浸漬し、その後室温で２２時間放置する。この処理を４サイクル繰り返して行った後、前述の鉛筆硬度試験と目視による被膜のクラックや剥離を観察する。【０１９８】
＜クロスカット性（切断性）＞【０１９９】
ＪＩＳＫ５４００のクロスカット試験に準じた方法でクロスカット性（切断性）試験を行う。被膜形成した試験片の銅箔上と基板上に剃刃（フェザー安全剃刃  ０．２４５ｍｍ刃厚  片刃）で、幅３ｍｍで４本の切断を入れる。次いでこの切断に直行する方向で、同じように切断を入れ、３ｍｍ角の９ますを作る。１０〜５０倍のルーペで刃による切断個所の被膜のクラックによる被膜の飛び散りや浮きを観察する。【０２００】
＜耐冷熱衝撃性＞【０２０１】
試験片を−６５℃で３０分間、次いで１２５℃で３０分間気相放置する。これを２００サイクル処理した後、室温まで放冷後、目視による被膜のクラックや剥離の観察とセロハンテープによる被膜の剥離を観察する。また、回路間絶縁抵抗を測定する。試験片の回路はライン／スペース＝１００μｍ／１００μｍとした。【０２０２】
＜電気絶縁性＞【０２０３】
JISC５０１２の試験方法で行う。試験片を６０℃／９０％RH／DC３０V／１０００時間処理後の回路間絶縁抵抗を測定する。試験片の回路はライン／スペース＝１００μｍ／１００μｍとした。【０２０４】
＜電気耐電圧性＞【０２０５】
JISC５０１２の試験方法で行う。回路のライン／スペース＝１００μｍ／１００μｍの回路間に２５０V、１分間印加し、漏れ電流０．５ｍA以下を合格とする。【０２０６】
＜耐塩水噴霧性＞【０２０７】
JISK５６００の試験方法で行い、５％食塩水で３５℃で９６時間噴霧し、水洗乾燥した後目視による被膜のクラックや剥離の観察とセロハンテープによる被膜の剥離を観察する。また、回路間絶縁抵抗を測定する。試験片の回路はライン／スペース＝１００μｍ／１００μｍとした。【０２０８】
＜耐燃性＞【０２０９】
米国の難燃性試験規格UL９４の試験方法で行う。１．６ｍｍ厚さのFR-4グレードガラスエポキシ銅張積層板（UL９４でV-0グレードに認定されている品種）の全面エッチングされた基板の両面に、硬化（乾燥）後の厚さで約２０μｍの被膜を形成したもので、垂直法で耐燃焼試験を行い、V-0に合格するかどうかを判定する。アンチモン、ハロゲン、リン含有量：アンチモンは原子吸光法、ハロゲンはイオンクロマト法、リンは吸光光度法による。【０２１０】
＜可とう性としての耐屈曲性＞【０２１１】
ＪＩＳＫ５６００‐５‐１（円筒形マンドレル法）に準じた方法で耐屈曲性試験を行う。直径１０ｍｍのガラス棒に、幅５０ｍｍ、長さ５０ｍｍの被膜を有するアルミニウム箔試験片を内曲げ（被膜を内側に）で巻き付け、その後巻き戻して、次いで外曲げ（被膜を外曲げに）で巻き付け、巻き戻して、１０〜５０倍ルーペで発生するクラック、剥離を観察する。観察する部分は幅５０ｍｍの中央部分３０ｍｍとして、両端１０ｍｍの部分は評価しない。（この部分にクラックや剥離が発生しても有りとはしない）【０２１２】
＜可とう性としてのクロスカット性（切断性）＞【０２１３】
ＪＩＳＫ５４００のクロスカット試験に準じた方法でクロスカット性（切断性）試験を行う。被膜を形成したアルミニウム箔の裏面にある５０μｍ厚さのポリエチレンテレフタラートフィルムを剥離した後、裏面にある２５μｍの粘着層で、ガラスエポキシ板の上に被膜のあるアルミニウム箔を貼る。この試験片に剃刃（フェザー安全剃刃  ０．２４５ｍｍ刃厚  片刃）で、幅３ｍｍで４本の切断を入れる。次いでこの切断に直行する方向で、同じように切断を入れ、３ｍｍ角の９ますを作る。１０〜５０倍のルーペで刃による切断個所の被膜のクラックによる被膜の飛び散りや浮きを観察する。【０２１４】
＜放熱性＞【０２１５】
発熱体としてショットキーバリヤーダイオード（新電元工業製Ｄ１０ＳＣ６Ｍ、  縦３０ｍｍ、横１０ｍｍのもの）を使用して、この発熱体の片側に１２ｍｍ×２１ｍｍの試験片を貼る。（ブランクとしてはなにも貼らないもの）試験片は裏面にある５０μｍ厚さのポリエチレンテレフタラートフィルムを剥離した後、２５μｍ厚さの粘着層で発熱体に貼り合わせる。試験は４０℃の恒温槽内で行い、更に試験片周辺の空気の対流を少なくする為、７７ｍｍ×５２ｍｍ×３０ｍｍの透明プラスチックスの箱内に試験片を置いて行う。発熱体の表面温度変化で放熱性の良し悪しを求める事とし、試験片を貼ってある発熱体の面と反対の面に熱電対を貼り付けてその表面温度で比較する。放熱性は、発熱体の表面温度の変化（表面温度が試験片を貼っていないブランク温度より低いと放熱性に優れている）と放熱効率で求める。放熱効率は数式−１による。【０２１６】
【数１】
2008142794.tif 000030
【産業上の利用可能性】
【０２１７】
以上詳述したように、本発明の二液タイプのコーティング用組成物をソルダーレジスト塗料に使用すると、その硬化物である被膜を備えたプリント配線板の被膜は、重量で８割以上の成分が無機物であることにより、その耐熱性が高く、プリント配線板に種々の電子部品の実装時に使用される半田の鉛フリー化に伴う実装温度の高温化に十分耐えるものとなる。さらに、アンチモン化合物、ハロゲン化合物やリン化合物を実質的に含まないので、それ自体高い難燃性を有すると共に、従来のソルダーレジスト硬化物、被膜に比較して廃棄物の焼却によって人体や自然環境に与える悪影響が少ないことから、これらは環境対応型の耐熱性組成物としても利用できる可能性を有する。【０２１８】
更には、曲げ加工やコーティング膜の切断に耐え得る可撓性を有するので、フレキシブルプリント配線板用ソルダーレジストに好適に使用できる。、すなわち可撓性の基材にも使用できるとともに、可撓性の耐熱性組成物としても利用できる可能性がある。【０２１９】
また本発明のコーティング用組成物は、優れた輻射による放熱性を有するので発熱の大きなロジック系集積回路、ダイオード、トランジスタそれに駆動系集積回路の冷却の為の放熱膜として十分な実用性を備えており、更には、前述したように、良好な可撓性を有するので、ダイシングソーなどによる集積回路や半導体デバイスの切り出しにおいても、良好な切断性を備えることから、切り出し前のウエハー等の半導体基板に放熱膜を形成した後に切り出しを行うことで、効率良く放熱膜を形成するためのコーティング用組成物としても利用できる可能性がある。【０２２０】
このように、本発明のコーティング用組成物は前述した多くの特徴を有することにより、上述したフレキシブルプリント配線板や集積回路（半導体装置）等の用途のみならず、これらフレキシブルプリント配線板や集積回路（半導体装置）等を多量に使用する電子機器産業や自動車産業などの広い産業分野で、有効に利用できる。可能性を有する。
【図１】
2008142794.tif 000031
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
アルコキシシラン化合物の部分加水分解物と有機溶剤とを含む第一液と、アルコキシチタンと有機溶剤とを含む第二液とを混合し硬化させる二液型のコーテイング用組成物において、前記第一液または前記第二液の少なくともいずれか一方にエチルセルロースを含むとともに、前記部分加水分解物が、アルコキシシラン化合物中のアルコキシ基を完全に加水分解するのに必要な水の量の１０〜６０％を添加して得られる部分加水分解物であることを特徴とするコーテイング用組成物。
【請求項２】
前記アルコキシシラン化合物の部分加水分解物１００重量部に対して、前記エチルセルロースを１．９重量部〜７．５重量部の範囲において含むとともに、前記アルコキシチタン中のチタン元素（Ａ）と前記アルコキシシラン化合物の部分加水分解物中に残留しているアルコキシ基（Ｂ）の割合（Ａ）／（Ｂ）が６／１０００〜２０／１０００の範囲であることを特徴とする請求項１に記載のコーテイング用組成物。
【請求項３】
前記第一液または前記第二液の少なくともいずれか一方に、表面疎水化処理をしたフュームドシリカ粉末を含むことを特徴とする請求項１または２に記載のコーテイング用組成物。
【請求項４】
前記第一液または前記第二液の少なくともいずれか一方に、ゼオライト粉末、カオリン粉末、アルミナ粉末及びカップリング剤処理水酸化アルミニウム粉末の少なくとも１つを含むことを特徴とする請求項１〜３のいずれかに記載のコーテイング用組成物。
【請求項５】
前記第一液または前記第二液の少なくともいずれか一方に、さらに黒鉛粉末を含むことを特徴とする請求項４に記載のコーテイング用組成物。
【請求項６】
請求項１〜５のいずれか１項に記載のコーテイング用組成物が塗布、硬化されたことを特徴とする硬化物。
【請求項７】
請求項１〜請求項４のいずれか１項に記載のコーティング用組成物による電気絶縁性を有する硬化被膜であることを特徴とする電気絶縁用コーテイング膜。
【請求項８】
請求項３〜５のいずれか１項に記載のコーテイング用組成物を、塗布形成して硬化させたことを特徴とする放熱用コーテイング膜。
【請求項９】
請求項１〜請求項４のいずれか１項に記載のコーテイング用組成物によるソルダーレジスト塗料の硬化被膜を備えることを特徴とするフレキシブルプリント配線板。
【国際調査報告】
2008142794.tif 000032
2008142794.tif 000033
2008142794.tif 000034
2008142794.tif 000035